(57)【要約】  ガスケット組み立てに対して最適の摺接リングを製造するための製造方法を提供する。  付加反応型ポリシロキサンと、硬化触媒と、シリコーンオイルと、充填材とを混練して硬化前のシリコーンゴムＧを形成する。硬化前のシリコーンゴムＧを金型Ｋの収納空間４１内に投入する。前記シリコーンゴムＧをプランジャ４２で押圧してゲート４４からキャビティ４３に圧入する。圧入される過程で流入するシリコーンゴムＧの流動体の表面に、配合されたシリコーンオイルをブリードさせつつ充満させる。キャビティ４３内で圧入されたシリコーンゴムＧを硬化させて表面にシリコーンオイルがブリードした摺接リング１９を形成する。硬化後、金型Ｋから摺接リング１９を取り出す。
2017175256.tif 000002
【特許請求の範囲】
【請求項１】
付加反応型ポリシロキサンと、硬化触媒と、シリコーンオイルと、充填材とを混練して硬化前のシリコーンゴムを形成し、
前記硬化前のシリコーンゴムを金型の収納空間内に投入し、
前記収納空間内に投入された前記シリコーンゴムをプランジャで押圧して前記収納空間とリング状のキャビティとを繋ぐゲートから前記キャビティに圧入し、圧入される過程で流入するシリコーンゴムの流動体の表面に、配合されたシリコーンオイルをブリードさせつつ充満させ、
前記リング状のキャビティ内で圧入された前記シリコーンゴムを硬化させて表面にシリコーンオイルがブリードした摺接リングを形成し、
硬化後、金型から摺接リングを取り出すことを特徴とするブリード型摺接リングの製造方法。
【請求項２】
付加反応型ポリシロキサンは、ビニル基含有オルガノポリシロキサンと、珪素原子結合水素原子含有オルガノハイドロジェンポリシロキサンの二剤で構成されることを特徴とする請求項１に記載のブリード型摺接リングの製造方法。
【請求項３】
ゲートは収納空間側からキャビティに向けてその断面積が急減又は漸減するように設けられていることを特徴とする請求項１に記載のブリード型摺接リングの製造方法。
【請求項４】
シリンジバレルの内周面に摺動可能に圧入されて使用され、前記内周面との摺接面の全周に凹溝が形成されたガスケット本体と、
請求項１〜３のいずれかに記載の方法にて形成され、ガスケット本体の凹溝に嵌め込まれた摺接リングとで構成されたことを特徴とするガスケット。
【請求項５】
シリンジバレルと、前記シリンジバレルに圧入され、摺動状態で使用される請求項４に記載のガスケットと、前記ガスケットが装着されたピストンロッドとで構成されたことを特徴とするシリンジ。
【発明の詳細な説明】
【技術分野】
【０００１】
本発明は、シリンジのガスケットに嵌め込まれて用いられる摺接リングの製造方法に関し、さらに詳しくは、付加反応型シリコーンゴムで成形され、成形時に表面に適量のシリコーンオイルが薄膜としてブリードした摺接リングの製造方法に係る。付加的には該摺接リングを用いたガスケット及び該ガスケットを用いたシリンジに係る。
【背景技術】
【０００２】
使用前の注射器は、プラスチック又はガラス製のシリンジバレル（円筒形の筒）、可動式のピストンロッド（押子）、ピストンロッドの先端部分に取り付けられ、シリンジバレルに圧入されたガスケット及びシリンジバレルの針装着部に取り付けられているトップキャップとで構成され、プレフィルドシリンジではシリンジバレル内に薬液が予め充填されており、いずれも大量消費に供されている。
このような注射器の各部品は厳格な規格の下に無菌環境内で大量生産され、不純物の混入を防ぐために自動的に且つ出来る限り短い工程で迅速に注射器に組み立てられる。【０００３】
注射器自体には、充填された薬液がガスケット側から漏れ出さないという密閉性（水密性）と、これに相反する要求として、注射時にガスケットが装着されたピストンロッドが初動から例えば８Ｎ（ニュートン）以下という低い摺動抵抗で滑らかに動くこと、更には、注射器から薬液の薬効を阻害したり、注射を受けた人の健康を害するような成分が薬液に溶出しないこと、などが求められている。
同時に、注射器及びその部品は工業製品として、上記特性を満足しつつ自動化に適した構造が要求されている。また、製造現場に於いては、従事者の健康を配慮した職場環境が求められている。【０００４】
上記注射器の部品の内、構造的にも複雑で、且つ、注射器の性能に最も関係する部品はガスケットである。従来の注射器のガスケットは様々なものがあり、最もポピュラーなものには、ブチルゴム製のガスケット或いはブチルゴム製のガスケットの表面に摺動性に優れたフッ素系フィルムをラミネートしたものがある。
ブチルゴム製のガスケットはシリンジバレルに対して大きな摺動抵抗を有するため、ブチルゴム製のガスケットの表面又はシリンジバレルの内面にシリコーンオイルを塗着してピストンロッドの低い摺動抵抗と滑らかな動きを担保している（特許文献１）。なお、従来汎用されているブチルゴム自体、様々な添加物が混入しており、薬液と接するとこれら添加物が溶出するという点も指摘されている。
これに対してガスケットの表面にフッ素系フィルムをラミネートしたガスケット（特許文献２）は、フッ素系フィルムにより摺動性の改善はある程度なされるものの、薬液がガスケットとシリンジバレル内面との間からガスケットの背面側に漏れるという、水密性の問題点があった。なお、このフッ素系フィルムラミネートは、ブチルゴムから添加物が薬液内に溶出するのを防止するのがもう一つの目的である。【０００５】
これらに加えて、従来から塗布されてきた上記シリコーンオイルは医療用素材として認可されているものの注射針から吸引された、或いは、シリンジバレルに既に充填された薬液に触れると、薬液内の有効成分を凝集させる場合があることが指摘されており、最近ではシリコーンオイル（シリコーングリス）を使用しない注射器が求められるようになっている。
また、シリコーンオイルの塗布現場では、シリンジバレル内面への均一塗布のため、分子量の小さい（粘性の低い）シリコーンオイルを高温で噴霧して塗布しており、シリンジバレル内面に付着しなかったシリコーンオイルの霧が周囲に飛散して生産現場を汚染して生産環境を害していることも指摘されている。
【先行技術文献】
【特許文献】
【０００６】
【特許文献１】特開２０１４−８７６７８号公報
【特許文献２】特開２００６−１８１０２７号公報
【発明の概要】
【発明が解決しようとする課題】
【０００７】
上記のようにシリコーンオイルによるガスケットの摺動性改善効果は著しいものがあるため、その使用は完全に排除できないとしても、以上のような事情から注射器の使用時にはシリコーンオイルの薬液への接触を完全に排除し、且つ、生産現場では塗布作業を排除して作業環境の改善を図ることが出来、並びに、大量生産のための自動化に適したガスケット或いはシリンジが求められている。そこで、発明者らは上記問題点を解決するために、図１に示すようなシリンジを開発した。即ち、このシリンジに用いられるガスケットを、耐薬液性の硬質プラスチックで形成したガスケット本体と、ガスケット本体の、シリンジバレル内面に対する摺接面に形成された凹溝に高摺動性ゴムを利用した摺接リングを嵌め込む構造のガスケットを開発した。【０００８】
当初、摺接リングのゴム素材としてパーオキサイド硬化型シリコーンゴム組成体を用い、成形をプレス型による熱圧成形（プレス型にシリコーンゴム組成体を入れ、上下から圧縮しつつ加熱して硬化させ、摺接リングを製造する方法  図６参照）で行った。パーオキサイド硬化型シリコーンゴム組成体を用いて摺接リングをこの方法で成形すると次のような問題が発生した。
シリコーンオイルの添加量が多いと成形できないだけでなく、硬化が遅くて硬化不良を起こしやすく、脱型できなかった。また、金型が汚れて連続成形が出来ず、成形品の強度も低かった。パーオキサイド硬化型シリコーンゴムは、空気中の酸素の存在下では硬化不良を起こしたためであると考えられる。更に、その成形品は薬事法による溶出試験も合格しなかった。それ故、パーオキサイド硬化型シリコーンゴム組成体はこの用途には使用できないという事が分かった。【０００９】
また、熱圧成形品は、硬化前のシリコーンゴムＧが金型Ｋ１によりプレスされ、硬化した摺接リングの半製品５０の周囲にシート状のバリ５５が発生すること、バリ５５の切断時に摺接リング１９’の側面に傷５４が発生したり切り残し５３が発生して側面形状を損なうこと、更には成形された直後の摺接リング１９’は摺動性が低くてガスケット本体２６の凹溝１８に嵌め込み難く、成形直後ではガスケット組み立てに供し得ない。バリ５５の発生は、バリ除去工程が別途必要となるし、摺動性改善には内面からのシリコーンオイルのブリードを促す熱処理が必要であり、上記のようにガスケット組み立てに時間とコストがかかること、更には、ガスケット組み立てに時間がかかるとガスケット１０に雑菌が混入したり、不純物が付着する機会が増加するという製造上の問題もあり、摺接リング成形直後からの組み立て工程への供給が次の課題となっていた。
本発明はこの課題に鑑みてなされたもので、本発明の課題は上記のようなガスケット組み立てに対して最適の摺接リングを製造するための製造方法を提供するにある。
なお、該摺接リングを使用すること、更には該摺接リング利用のガスケットを用いることで霧化シリコーンオイル塗布工程を製造現場から排除することも出来る。
【課題を解決するための手段】
【００１０】
請求項１は、シリコーンゴムＧを使用したブリード型摺接リング１９の製造方法に関し、
付加反応型ポリシロキサンと、硬化触媒と、シリコーンオイルと、充填材とを混練して硬化前のシリコーンゴムＧを形成し、
前記硬化前のシリコーンゴムＧを金型Ｋの収納空間４１内に投入し、
前記収納空間４１内に投入された前記シリコーンゴムＧをプランジャ４２で押圧して前記収納空間４１とリング状のキャビティ４３とを繋ぐゲート４４から前記キャビティ４３に圧入し、圧入される過程で流入するシリコーンゴムＧの流動体の表面に、配合されたシリコーンオイルをブリードさせつつ充満させ、
前記リング状のキャビティ４３内で圧入された前記シリコーンゴムＧを硬化させて表面にシリコーンオイルがブリードした摺接リング１９を形成し、
硬化後、金型Ｋから摺接リング１９を取り出すことを特徴とする。【００１１】
請求項２は、請求項１に記載の付加反応型ポリシロキサンに関し、
請求項１に記載の付加反応型ポリシロキサンは、ビニル基含有オルガノポリシロキサンと、珪素原子結合水素原子含有オルガノハイドロジェンポリシロキサン（架橋手として、１分子中にＳｉＨ基を２個以上有するオルガノハイドロジェンポリシロキサン）の二剤で構成されることを特徴とする。【００１２】
請求項３は、請求項１のゲート４４に関し、
ゲート４４は収納空間４１側からキャビティ４３に向けてその断面積が急減又は漸減するように設けられていることを特徴とする。【００１３】
請求項４は、前記摺接リング１９を用いたガスケット１０に関し、
シリンジバレル１の内周面２に摺動可能に圧入されて使用され、前記内周面２との摺接面１１の全周に凹溝１８が形成されたガスケット本体２６と、
請求項１〜３のいずれかに記載の方法にて形成され、ガスケット本体２６の凹溝１８に嵌め込まれた摺接リング１９とで構成されたことを特徴とする。【００１４】
請求項５は、
シリンジバレル１と、前記シリンジバレル１に圧入され、摺動状態で使用される請求項４に記載のガスケット１０と、前記ガスケット１０が装着されたピストンロッド５とで構成されたことを特徴とするシリンジＡである。
【発明の効果】
【００１５】
本発明方法では、シリコーンゴム原材料として付加反応型ポリシロキサンを用いると、キャビティ内の酸素による硬化遅延が発生し難い等の理由によって硬化が非常に速く、それ故、例えば、５〜２０重量%という大量のシリコーンオイルを添加しても成形性を損なうことがない。そして、大量のシリコーンオイルの添加と、付加反応型ポリシロキサンの早期硬化性により、キャビティ４３への圧入時に圧入されたリング状の前記シリコーンゴムＧの表面に適量のシリコーンオイルをブリードさせることができる。換言すれば、適量のシリコーンオイルの表面ブリードは、摺接リング１９に成形直後から高い摺動性を付与する。これにより成形直後から摺接リング１９のガスケット組み立て工程への提供を可能とする。
この事は、組み立て時間の短縮を意味し、組み立て工程でのコンタミネーションの混入や雑菌の付着機会を遮断することが出来、製造上のメリットが大きい。【００１６】
また、収納空間４１側からキャビティ４３に向けてその断面積が急減又は漸減するようにゲート４４を設ければ、ゲート出口４４ａで高圧・高速で押し出された付加反応型シリコーンゴムＧは、大気圧のキャビティ４３内で急膨張し、内部のシリコーンオイルがシリコーンゴムＧの表面側に押し出され、硬化した時に摺接リング１９の表面にシリコーンオイル薄膜１９ｂを形成する。これにより、摺接リング１９は形成直後から要求される摺動性を示す。【００１７】
そして、この摺接リング１９を用いてガスケット本体２６の凹溝１８に嵌め込んでいけば、従来行われていたシリンジ組み立て工程中での作業環境を著しく損なっていた霧化シリコーンオイルによる塗布工程を排除することができる。
【図面の簡単な説明】
【００１８】
【図１】本発明のプレフィルドシリンジの断面図である。
【図２】シリンジにガスケットを圧入する前の部分拡大断面図である。
【図３】図１の破線楕円で示す部分拡大正面図である。
【図４】（ａ）本発明に使用する金型の縦断面の模式図、（ｂ）は横断面の要部の模式図である。
【図５】（ａ）本発明の摺接リングの平面図、（ｂ）その断面図である。
【図６】（ａ）〜（ｃ）従来の熱圧成形の手順を示す断面の模式図、（ｄ）その成形品の断面図、（ｅ）成形品のバリ取り品である。
【図７】摺接リング（シリコーンオイルのみ添加）の形成方法と摺動抵抗の相違を示す表である。
【図８】摺接リング（シリコーンオイルと超高分子ポリエチレン微粉末を添加）の形成方法と摺動抵抗の相違を示す表である。
【図９】本発明の摺接リング（シリコーンオイルのみ添加）の摺動抵抗測定結果表である。
【図１０】本発明の摺接リング（シリコーンオイルと超高分子ポリエチレン微粉末添加）の摺動抵抗測定結果表である。
【発明を実施するための形態】
【００１９】
以下、本発明を図示実施例に従って説明する。図１は、本発明方法によって製造された摺接リング１９が用いられたプレフィルドシリンジＡの断面図である。図示していないが、本発明の摺接リング１９は通常のディスポーザブルシリンジにも適用可能である。
以下、プレフィルドシリンジＡを代表例として説明する。
図１に示すように、プレフィルドシリンジＡは、ガスケット１０と、薬液３０が充填されたシリンジバレル１と、ガスケット１０に装着されたピルトンロッド５と、トップキャップ８とで構成されている。
【００２０】
シリンジバレル１は円筒状の容器で、バレル本体１ａの先端に図示しない注射針が装着される装着部１ｂが突設され、後端に指掛け用の鍔部１ｃが形成されている。シリンジバレル１の材質は、硬質樹脂（例えば、シクロオレフィン樹脂「以下、ＣＯＰと言う。」）、ポリプロピレン（以下、ＰＰと言う。）、エチレンノルボルネン共重合体（以下、ＣＯＣという。）などが使われる。ガスケット本体２６のシール幅Ｔ（図３参照）が０．１〜０．６ｍｍ（好ましくは、０．１〜０．３ｍｍ）の場合は、シリンジバレル内周面２によく添うので、ガラスシリンジバレル１の使用も可能である。
【００２１】
ピストンロッド５は、先端部に雄ネジ部５ａ、後端に指当て部５ｂが設けられたロッド状の部材である。このピストンロッド５の雄ネジ部５ａの外周面には上述したガスケット本体２６の雌螺子穴１５に螺着する雄ネジが刻設されている。ピストンロッド５の材質は環状ポリオレフィン、ポリカーボネート又はポリプロピレン等の樹脂等で構成されている。
【００２２】
トップキャップ８は、シリンジバレル１の針装着部１ｂに取り付けられ、シリンジバレル１内部に充填した薬液３０が漏れないようにすると共に、当該薬液３０が空気中を浮遊する雑菌などで汚染されないようにするための封止部材である。このトップキャップ８は、円錐台状のキャップ本体８ａと、このキャップ本体８ａの天面から開口方向に伸び、針装着部１ｂが嵌め込まれる凹部８ｂが形成された嵌合突部８ｃとで構成されている。トップキャップ８は耐薬液性フィルム（ＰＴＦＥやＥＴＦＡ）を内周面に積層したエラストマで形成されている。エラストマには、「加硫ゴム」や「熱硬化性エラストマ」、又は、「熱可塑性エラストマ」のいずれをも含む。
【００２３】
図１に示すガスケット１０の本体部分２６は全体がフッ素樹脂、例えば、ＰＴＦＥ（ポリテトラフルオロエチレン）、ＰＦＡ（テトラフルオロエチレン−パーフルオロアルキルビニルエーテル共重合体）、ＦＥＰ（四ふっ化エチレンと六ふっ化プロピレンの共重合体）、ＰＣＴＦＥ（ポリクロロトリフルオロエチレン）、ＰＶＤＦ（ポリビリニデンフルオライド）、或いは、ＰＰ（ポリプロピレン）、超高分子ポリエチレン、ＣＯＰ（シクロオレフィンポリマ）、ＣＯＣ（エチレンノルボルネン共重合体）など、薬液３０に反応しない硬質の材料（耐薬液性の硬質プラスチック）で形成されている。
本発明で使用される硬質プラスチックはショアＡ硬さで７０以上（或いは、ショアＤ硬さで４０〜１００、ロックウェルＭ硬さで４０〜７０）のものが好適である。
【００２４】
本発明において使用されるＰＴＦＥは、純ＰＴＦＥでもよいが、例えば、ＰＴＦＥの結晶化阻害剤であるポリテトラフルオロエチレン−パーフルオロアルキルビニルエーテル共重合体（略称ＰＦＡ）、テトラフルオロエチレン−ヘキサフルオロプロピレン共重合体などのフッ素樹脂を１〜１５質量％混入した変性体を使用することがガスケット１０の本体部分２６に弾力性を付与することになってより好ましい。
本発明に使用されるＰＴＦＥは、上記純ＰＴＦＥ又はＰＴＦＥの変性体更には所謂ＨＩＰ処理と言われる熱間等方圧加圧法による独立気泡化したブロック（丸棒材）も使用される。
ＰＴＦＥ１次焼結ブロックは、純ＰＴＦＥ粉又はＰＴＦＥの変性体の粉を圧縮成形し、これを焼結したものである。この焼結では、粉同士の接触部分は密着しているが、全体として非接触部分には極く微細な隙間が形成されており、これらが連続して微小な流体を通過させる。
このＰＴＦＥ１次焼結ブロックを熱間等方圧加圧すれば、ＰＴＦＥ１次焼結ブロックは圧縮されてＰＴＦＥの粒間に存在する超微細間隙が確実に閉塞され、独立気泡化する。減圧下で熱間等方圧加圧を行えばより効果的である。
【００２５】
次に、図１のガスケット１０の形状について説明する。ガスケット１０の本体部分２６は円柱状で、後部端面にピストンロッド５を装着する雌螺子穴１５が螺設されている。そして、本体部分２６の先端側の外周面がシリンジバレル１の内周面２に摺接する摺接面１１で、摺接面１１から後部端面であるピストンロッド装着面１７ａにかけての部分１７が、その直径が漸減するテーパー状に形成されている。この部分をテーパー部分１７という。本体部分２６の材質は前述のとおりである。
【００２６】
本体部分２６の前記摺接面１１の中間部分にはその全周に亘って浅い凹溝１８が形成されている。
換言すれば、凹溝１８の両側に狭い摺接面１１ａ、１１ｂが存在することになり、両摺接面１１ａ、１１ｂとも液密性であれば好ましいが、少なくとも薬液３０との接液面１４に隣接する接液側摺接面１１ａには液密性が付与される。
即ち、シリンジバレル１にこの摺接面１１ａを有する部分（接液側摺動部１６）が後述する圧入代をもって圧入される。
前記凹溝１８にはシリンジバレル１の内周面２に摺接する摺接リング１９が嵌め込まれている。接液側摺接面１１ａに付いては後述する。
【００２７】
摺接リング１９を構成する「ブリード型シリコーンゴムＧ」は、付加反応型ポリシロキサンを基礎原料とし、これにシリコーンオイル、必要充填物を添加し、ニーダで混練し、使用直前に白金系その他の硬化触媒を添加することで得られるもので、混練後、５時間以内に成形に供することが望ましい。
本発明に使用される付加反応型ポリシロキサンとしては、ビニル基含有オルガノポリシロキサンと、珪素原子結合水素原子含有オルガノハイドロジェンポリシロキサン（架橋手として、１分子中にＳｉＨ基を２個以上有するオルガノハイドロジェンポリシロキサン）の二剤で構成される。配合比は、前者対後者で、１：０．７〜１．３であり、原則として１：１で混合される。いずれもシリカ粉末が所定量充填された粘土状の物質である。
前記オルガノハイドロジェンポリシロキサンの具体的例としては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体などが挙げられる。
【００２８】
本発明に使用される硬化触媒（付加反応触媒）は、白金黒、塩化第２白金、塩化白金酸、塩化白金酸と１価アルコールとの反応物、塩化白金酸とオレフィン類との錯体、白金ビスアセトアセテート等の白金系触媒、パラジウム系触媒、ロジウム系触媒、錫などが挙げられる。
【００２９】
シリコーンオイルは、一般に無色透明の液体で、耐熱性、耐寒性、耐水性に優れており、広い温度範囲にわたって粘度変化が少ない。そのほか、離型性、はっ水性、消泡性、潤滑性なども兼ね備えている。本発明の用途としては、粘性の高い方が好ましく、分子量の指数である粘度は１，０００〜１，０００，０００ｃＰの範囲、より好ましくは５０，０００〜２００，０００ｃＰ程度のものがブリードを生じる上で好ましい。
前述のように付加反応型ポリシロキサンを基礎原料とし、これに必要充填物を添加したシリコーンゴムＧと、練り込まれたシリコーンオイルとの間には相溶性があり、適量充填すればシリコーンオイルはシリコーンゴムＧに均一に分散する。
【００３０】
充填材は、微粉末シリカが使用される。微粉末シリカとしては、例えば、ヒュームドシリカ、焼結シリカ、沈降シリカ等が挙げられ、これらは１種単独でも２種以上を組み合わせて使用してもよい。成分の配合量は、オルガノポリシロキサン１００重量部に対して１０〜１００重量部の割合が好ましく、より好ましくは１０〜５０重量部である。配合量が少な過ぎたり、多すぎると得られるシリコーンゴム組成物の加工性が低下し、得られた硬化物の十分な機械的強度が得られない。
【００３１】
その他の充填剤として、超高分子ポリエチレン微粉末が挙げられる。その平均分子量は１００万〜３００万で、７００万に達するものもある。超高分子ポリエチレン微粉末は透水性がなくしかも殆どのものと接着しないし、その分子量があまりにも高いために高温でも溶融せず、高圧で成形してもその球状形態を保持している。球状の超高分子ポリエチレンの表面は比較的滑らかであるが、若干の凹凸も認められる。微粉末に含まれる球状の超高分子微粒子の粒径の範囲は１０〜３００μｍである。粒度分布の幅が広い場合、粒径の大きいものの間に粒径の小さいものが入り込んで大きい粒径のものの間の隙間を埋め、細密充填を実現する。細密充填となると、ブリード型シリコーンゴム全体としては非常に低い透水性を示すことになる。超高分子ポリエチレン微粉末は成形品の硬度を調節するもので、必要に応じて添加される。
【００３２】
金型Ｋは、収納空間４１、リング状のキャビティ４３（図では１つであるが、収納空間４１の周囲に複数個を設け、多数個取りとすることも可能である。）、収納空間４１とリング状のキャビティ４３とを繋ぐゲート４４及びプランジャ４２とで構成されている。ゲート４４は収納空間４１側からキャビティ４３に向けてその断面積が急減又は漸減するように設けられている。
ここで、ゲート４４の断面積が急減するとは、ゲート出口４４ａが段状に絞られている場合である。又、漸減するとは、ゲート４４の内面がキャビティ４３に向けて次第に減少するように滑らかにテーパ状に形成されている場合である。
【００３３】
そして、上記素材を所定の割合で混ぜ、ニーダで混練して硬化前のシリコーンゴムＧを形成した。この硬化前のシリコーンゴムＧを金型Ｋの収納空間４１内に投入し、前記収納空間４１内に投入された前記シリコーンゴムＧをプランジャ４２で押圧すると、ゲート４４からシリコーンゴムＧが高圧で押し出される。ゲート４４は前述のようにキャビティ４３に向けてその断面積が急減又は漸減するように設けられているので、シリコーンゴムＧはゲート４４のゲート出口４４ａに近づくに連れて次第に高圧高速で押し出される。ゲート出口４４ａを出ると、高圧に圧縮されたシリコーンゴムＧは、大気圧に保持されているキャビティ４３内に押し出されて急減圧される。
シリコーンゴムＧには、大量のシリコーンオイルが添加されているので、この急減圧によりその一部は柔らかい硬化前のシリコーンゴムＧの表面に押し出されてブリードする。
リング状のキャビティ４３内に押し出された硬化前のシリコーンゴムＧがゲート出口４４ａから両側に分岐して広がり、キャビティ４３の、ゲート出口４４ａの反対側で高速で衝突し、ウェルド面を作ることなく一体のリングを構成する。この時点でリング状に形成された硬化前の摺接リング１９の表面には適量のシリコーンオイル薄膜１９ｂが形成されている。
この状態で所定時間保持し、摺接リング１９の硬化を図る。硬化後、金型Ｋを開き、摺接リング１９だけを取り出す。そしてこの時点において摺接リング１９の表面は、前記のシリコーンオイル薄膜１９ｂに覆われた状態で取り出される。
【００３４】
このようにして形成された摺接リング１９は、ガスケット本体２６の凹溝１８に嵌め込まれる。摺接リング１９の表面にはシリコーンオイル薄膜１９ｂが存在するので、滑らかに装着作業が終了する。ガスケット１０の組み立てが完了すると、ガスケット１０にピストンロッド５を装着し、ガスケット１０をシリンジバレル１に圧入することでシリンジＡの組み立てが行われる。プレフィルドシリンジＡの場合、組み立て後、或いは組み立ての途中で薬液３０のシリンジバレル１内への充填が行われる。
【００３５】
これにより、シリンジ組み立て工程の簡素化と時間短縮、及び、従来、不可欠とされていた霧化シリコーンオイル塗布工程をシリンジ組み立て工程から排除することができた。
【００３６】
（実施例）
図７、図８は摺接リングの成形方法と摺動抵抗の相違を示す表である。図７は、シリコーンオイルのみを添加したもの、図８はシリコーンオイルと超高分子ポリエチレン微粉末を添加したもので、摺接リングをガスケットに嵌め合わせ、その摺動性評価を行った。
シリンジの摺動性能は、以下の実験によって評価した。（単位はｍｍ）
シリンジ形状（１ミリリットル用）
内径：６.３５、ガスケットの移動長：３５
ガスケットの形状
ガスケット本体  外径：６.４７、凹溝の形状：溝幅１.６  直径５.１５
接液側摺動面のシール幅：０．３
材質：ポリテトラフルオロエチレン
摺接リングの形状  厚さ：１.５５、外径：６.２０、内径：４.５
ガスケット摺動条件：８２ｍｍ／分  摺動距離：３５ｍｍ
摺接リングの材質：ポリジメチルシロキサンにシリカ粉を２５重量％、シリコーンオイルを１０重量％添加したものを用いて摺接リングを形成した。
圧縮成形試料（図６参照）：摺接リングの形状が加工された金型を用い、成形材料を投入し、加熱加圧成形を行う。成形後、摺接リングの形状部分からはみ出した余剰分のバリを打ち抜いた。
差圧成形試料（トランスファー成形品  図４参照）：摺接リングの形状が加工されたキャビティと、そのキャビティへの投入部分（ゲート）の形状が直径０．３ｍｍの円状に形成された金型を使用する。材料投入部（収納空間）の形状は直径１２ｍｍ、押圧力は０．５ＭＰａである。
●試験結果：シリンジセット直後の摺動性評価試験では、ガスケットに差圧成形した摺接リングを嵌め合わせたものが他の成形方法より小さい摺動性を示した。
【００３７】
図８の評価では、ガスケット本体、摺接リングは図７と同一形状のものを使用した。
摺接リングの材質：ポリジメチルシロキサンにシリカ粉を２５重量％、シリコーンオイルを２０重量％、超高分子ポリエチレン微粉末２０重量％添加したものを用いて摺接リングを形成した。
成形条件は図７と同じである。
●試験結果：シリンジセット直後の摺動性評価試験では、ガスケットに差圧成形した摺接リングを嵌め合わせたものが他の成形方法より小さい摺動性を示した。
【００３８】
図９、図１０は摺接リングの添加物の相違を示す表である。成形品はいずれも差圧成形方式によって形成した。
図９は、シリコーンオイルのみを添加したもの、図１０はシリコーンオイルと超高分子ポリエチレン微粉末を添加したもので、摺接リングをガスケットに嵌め合わせ、その摺動性評価を行った。
図９の評価では、ガスケット本体、摺接リングは図７と同一形状のものを使用した。
摺接リングの材質：ポリジメチルシロキサンにシリカ粉を２５重量％を添加して混練したもの（シリコーンオイル添加なし）を基材１（比較例）とし、これに対して粘度１，０００ｃＰ、粘度１００，０００ｃＰ及び粘度１，０００，０００ｃＰのシリコーンオイルをそれぞれ５、１０、１５重量％を添加したもの（実施例１〜３）を用意し、成形直後の摺接リングの平均摺動抵抗値の変化を測定した。（ここでは比較例及び実施例１〜３には、超高分子ポリエチレン粉末の添加はない。）
図９に於いて、超高分子ポリエチレン粉末を添加していないので、シリコーンオイルの含有量は最大１５重量％に制限される。１５重量％を越えてシリコーンオイルを添加すると成形が困難となる。５重量％を下回ると、摺動抵抗は目標の７Ｎを越えるようになる。組み立て直後のシリンジの使用可能範囲は５〜１５重量％である。
●測定結果はシリコーンオイル５重量％〜１５重量％の摺接リング使用のガスケットを用いた、組み立て直後のシリンジは、全て７Ｎ（単位ニュートン）以下の平均摺動抵抗を示した。
【００３９】
超高分子ポリエチレン微粉末添加による摺動性評価（図１０）
図１０の評価では、ガスケット本体、摺接リングは図９と同一形状のものを使用した。この検討には、ポリジメチルシロキサン１３．１３ｇ、充填材としてシリカ粉末４．３７ｇ、超高分子ポリエチレン粉末（２０〜２００μｍ）２３．３５ｇ、を混合した基材（以下、基材２という。）に対して各種重合度のポリジメチルシロキサンオイル（以下、シリコーンオイルという。重合度の指数としてｃＰでその粘度を表す。）の粘度１，０００〜１，０００，０００ｃＰの各種シリコーンオイルを添加し、その添加量と摺動抵抗の関係を測定した。
超高分子ポリエチレン粉末は、シリコーンオイルとの親和性が高く、シリコーンオイルの添加量を増やすことが出来ると共に超高分子ポリエチレン粉末の添加によって摺接リングの硬度を高くすることが出来た。シリコーンオイルは５〜４０重量％まで添加することが出来た。
この場合、シリコーンオイルの添加量が５〜４０重量％で、全ての粘度で摺動抵抗は目標の７Ｎを下回った。５重量％未満では目標の７Ｎを越える。なお、４０重量％を超える添加量では成形が困難であった。
なお、粘度が１，０００ｃＰのシリコーンオイルでは、３０重量％を超えると成形できない。この場合のシリコーンオイルの最適添加量は２０重量％前後である。
【符号の説明】
【００４０】
Ａ：プレフィルドシリンジ、Ｇ：シリコーンゴム、Ｋ・Ｋ１：金型、Ｔ：シール幅、１：シリンジバレル、１ａ：バレル本体、１ｂ：針装着部、１ｃ：鍔部、２：内周面、５:ピストンロッド、５ａ：雄ネジ部、５ｂ：指当て部、８:トップキャップ、８ａ：キャップ本体、８ｂ：凹部、８ｃ：嵌合突部、１０:ガスケット、１１：摺接面、１１ａ：接液面側の摺接面（接液側摺接面）、１１ｂ：ピストンロッド側の摺動面（ロッド側摺接面）、１４：接液面、１５：雌螺子穴、１６：接液側摺動部、１７：テーパー部分、１７ａ：ピストンロッドの装着面、１８：凹溝、１９・１９’：摺接リング、１９ｂ：シリコーンオイル膜、２６：本体部分（ガスケット本体）、３０：薬液、３１:薬剤、４１：収納空間、４２：プランジャ、４３：キャビティ、４４：ゲート、４４ａ：ゲート出口、４８：ランナー、５０：半製品、５３：切り残し、５４：傷、５５：バリ。
【図１】
2017175256.tif 000003
【図２】
2017175256.tif 000004
【図３】
2017175256.tif 000005
【図４】
2017175256.tif 000006
【図５】
2017175256.tif 000007
【図６】
2017175256.tif 000008
【図７】
2017175256.tif 000009
【図８】
2017175256.tif 000010
【図９】
2017175256.tif 000011
【図１０】
2017175256.tif 000012
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
付加反応型ポリシロキサンと、硬化触媒と、シリコーンオイルと、微粉末シリカ及び超高分子ポリエチレン微粉末とからなる充填材とを混練して硬化前のシリコーンゴムを形成し、
前記硬化前のシリコーンゴムを金型の収納空間内に投入し、
前記収納空間内に投入された前記シリコーンゴムをプランジャで押圧して前記収納空間とリング状のキャビティとを繋ぐゲートから前記キャビティに圧入し、圧入される過程で流入するシリコーンゴムの流動体の表面に、配合されたシリコーンオイルをブリードさせつつ充満させ、
前記リング状のキャビティ内で圧入された前記シリコーンゴムを硬化させて表面にシリコーンオイルがブリードした摺接リングを形成し、
硬化後、金型から摺接リングを取り出すことを特徴とするブリード型摺接リングの製造方法。
【請求項２】
付加反応型ポリシロキサンは、ビニル基含有オルガノポリシロキサンと、珪素原子結合水素原子含有オルガノハイドロジェンポリシロキサンの二剤で構成されることを特徴とする請求項１に記載のブリード型摺接リングの製造方法。
【請求項３】
ゲートは収納空間側からキャビティに向けてその断面積が急減又は漸減するように設けられていることを特徴とする請求項１に記載のブリード型摺接リングの製造方法。
【請求項４】
シリンジバレルの内周面に摺動可能に圧入されて使用され、前記内周面との摺接面の全周に凹溝が形成されたガスケット本体と、
付加反応型ポリシロキサンと、硬化触媒と、シリコーンオイルと、微粉末シリカ及び超高分子ポリエチレン微粉末とからなる充填材とを構成成分とし、ガスケット本体の凹溝に嵌め込まれたブリードオイル型摺接リングとで構成されたことを特徴とするガスケット。
【請求項５】
シリンジバレルと、前記シリンジバレルに圧入され、摺動状態で使用される請求項４に記載のガスケットと、前記ガスケットが装着されたピストンロッドとで構成されたことを特徴とするシリンジ。
【国際調査報告】
2017175256.tif 000013
2017175256.tif 000014
2017175256.tif 000015
2017175256.tif 000016